ПОВЕРХНОСТНО-МОДИФИЦИРОВАННАЯ ЭЛЕКТРОИЗОЛЯЦИОННАЯ СИСТЕМА

1. Поверхностно-модифицированная электроизоляционная система, содержащая:
композицию затвердевшего или отвержденного синтетического полимера, которая содержит синтетический полимер, включающий, по меньшей мере, один из электроизоляционного термопластичного полимера и электроизоляционного термореактивного полимера, и, по меньшей мере, один наполнитель, включающий, по меньшей мере, один из неорганического оксида, неорганического гидроксида и неорганического метагидроксида, причем количество, по меньшей мере, одного наполнителя, присутствующего в электроизоляционной системе, составляет от 60 мас.% до 80 мас.% по отношению к общему весу электроизоляционной системы; и
поверхность, которая сформирована как структурированная поверхность с микро- и наноразмерными характеристиками, покрытая жидким гидрофобным соединением.
2. Электроизоляционная система по п.1, в которой указанное жидкое гидрофобное соединение, покрывающее структурированную поверхность электроизоляционной системы, представляет собой жидкий органополисилоксан.
3. Электроизоляционная система по п.1, в которой указанное жидкое гидрофобное соединение, покрывающее структурированную поверхность электроизоляционной системы, представляет собой самоорганизующийся монослой (SAM), состоящий из, по меньшей мере, одного амфифильного соединения.
4. Электроизоляционная система по п.1, в которой указанное жидкое гидрофобное соединение, покрывающее структурированную поверхность электроизоляционной системы, представляет собой самоорганизующийся монослой (SAM), состоящий из, по меньшей мере, одного амфифильного соединения, причем указанный самоорганизующийся монослой (SAM) дополнительно покрыт жидким гидрофобным соединением, которое представляет собой жидкий органополисилоксан.
5. Электроизоляционная система по п.1, в которой синтетический полимер выбран из полимеров, применяющихся в электроизоляционных композициях.
6. Электроизоляционная система по п.5, в которой синтетический полимер представляет собой композицию циклоалифатической эпоксидной смолы.
7. Электроизоляционная система по п.1, в которой наполнитель выбран из материалов наполнителей, которые имеют структурированную поверхность после пескоструйной обработки.
2
8. Электроизоляционная система по п.7, в которой наполнитель имеет минимальное содержание SiO около 95-98 мас.%.
9. Электроизоляционная система по п.1, в которой наполнитель присутствует в композиции синтетического полимера в пределах от около 60 мас.% до около 80 мас.% в расчете на общий вес композиции синтетического полимера.
10. Электроизоляционная система по п.1, в которой наполнитель имеет средний размер частиц в пределах от 1 мкм до 3 мм или выбранное сочетание частиц с такими средними размерами.
11. Электроизоляционная система по п.1, в которой жидкое гидрофобное соединение представляет собой циклический огранополисилоксан, который состоит из звеньев химической формулы -[Si(R)(R)О]-, которые образуют кольцо, где заместители R независимо друг от друга означают линейный, разветвленный или циклический алкил или фенил, алкильный остаток, имеющий от 1 до 8 атомов углерода, при необходимости замещенный хлором и/или фтором.
1
2
12. Электроизоляционная система по п.11, в которой каждый R представляет собой фенил, 3,3,3-трифторопропил, монофторометил, дифторометил, трифторометил или незамещенный (С-С)-алкил.
3
13. Электроизоляционная система по п.1, в которой жидкое гидрофобное соединение представляет собой низкомолекулярный олигомерный органополисилоксан, который состоит из звеньев химической формулы -[Si(R)(R)О]-, которые заканчиваются концевыми группами формулы -OSi(R)-, где каждый R независимо друг от друга означает линейный, разветвленный или циклический алкил или фенил, алкильный остаток, имеющий от 1 до 8 атомов углерода, при необходимости замещенный хлором и/или фтором.
14. Электроизоляционная система по п.1, в которой жидкое гидрофобное соединение введено в электроизоляционную систему в количестве от 0,1 мас.% до 5 мас.% в расчете на общий вес электроизоляционной системы.
15. Электроизоляционная система по п.1, в которой жидкое гидрофобное соединение введено в электроизоляционную систему, и структурированная поверхность изолятора обработана жидким гидрофобным соединением.
16. Электроизоляционная система по п.1, в которой жидкое гидрофобное соединение введено в электроизоляционную систему, и структурированная поверхность покрыта самоорганизующимся монослоем, состоящим из, по меньшей мере, одного амфифильного соединения.
17. Электроизоляционная система по п.3, в которой самоорганизующийся монослой создан из раствора или газообразной фазы.
18. Электроизоляционная система по п.17, в которой самоорганизующийся монослой представляет собой самоорганизующийся монослой на основе силана, полученный из алкилтрихлоросиланов.
19. Способ изготовления поверхностно-модифицированной электроизоляционной системы, включающий следующие стадии:
(i) получение композиции затвердевшего или отвержденного синтетического полимера, содержащей, по меньшей мере, один наполнитель;
(ii) обработку поверхности электроизоляционной системы для формирования структурированной поверхности со своими микро- и нано-размерными характеристиками; и
(iii) покрытие указанной структурированной поверхности жидким гидрофобным соединением; или самоорганизующимся монослоем (SAM), состоящим из, по меньшей мере, одного амфифильного соединения; или покрытие указанной поверхности самоорганизующимся монослоем (SAM), состоящим из, по меньшей мере, одного амфифильного соединения в комбинации с жидким гидрофобным соединением.
20. Способ по п.19, дополнительно включающий стадию:
создания конфигурации поверхностно-модифицированной электроизоляционной системы для использования для передачи и распределения электроэнергии.
21. Электрические изделия, содержащие поверхностно-модифицированную электроизоляционную систему, содержащую:
композицию затвердевшего или отвержденного синтетического полимера, которая содержит синтетический полимер, включающий, по меньшей мере, один из электроизоляционного термопластичного полимера и электроизоляционного термореактивного полимера, и, по меньшей мере, один наполнитель, включающий, по меньшей мере, один из неорганического оксида, неорганического гидроксида и неорганического метагидроксида, причем количество, по меньшей мере, одного наполнителя, присутствующего в электроизоляционной системе, составляет от 60 мас.% до 80 мас.% по отношению к общему весу электроизоляционной системы; и
поверхность, которая сформирована как структурированная поверхность с микро- и нано-размерными характеристиками, покрытая жидким гидрофобным соединением.
22. Электроизоляционная система по п.1, в которой указанное жидкое гидрофобное соединение представляет собой, по меньшей мере, один циклический органополисилоксан и/или олигомерный органополисилоксан с низким молекулярным весом.
23. Электроизоляционная система по п.4, в которой указанное жидкое гидрофобное соединение, покрывающее самоорганизующийся монослой, представляет собой, по меньшей мере, один циклический органополисилоксан и/или олигомерный органополисилоксан с низким молекулярным весом.
24. Электроизоляционная система по п.5, в которой синтетический полимер представляет собой сложный полиэфир или термореактивный полимер.
25. Электроизоляционная система по п.24, в которой синтетический полимер представляет собой поли(метил-метакрилат), или поли(алкилакрилонитрил), или полиуретан, или композицию эпоксидной смолы.
26. Электроизоляционная система по п.5, в которой наполнитель выбран из группы, содержащей диоксид кремния, кварц, известные силикаты, оксид алюминия, тригидрат алюминия и оксид титана.
2
27. Электроизоляционная система по п.7, в которой наполнитель имеет минимальное содержание SiO около 96-98 мас.%.
28. Электроизоляционная система по п.1, в которой наполнитель имеет средний размер частиц в пределах от 10 мкм до 100 мкм или выбранное сочетание частиц с такими средними размерами.
29. Электроизоляционная система по п.1, в которой жидкое гидрофобное соединение введено в электроизоляционную систему в количестве около 1 мас.% в расчете на общий вес электроизоляционной системы.
30. Электроизоляционная система по п.17, в которой самоорганизующийся монослой представляет собой октодецилтрихлоросилан.
31. Способ по п.19, в котором обработка поверхности включает:
пескоструйную обработку поверхности изоляции до тех пор, пока не сформируются, по существу, все ее микро- и наноразмерные характеристики.